ВЫСОКОКОНЦЕНТРИРОВАННЫЕ СЕРЕБРОСОДЕРЖАЩИЕ РАСТВОРЫ ДЛЯ ИЗГОТОВЛЕНИЯ КАТАЛИЗАТОРОВ СИНТЕЗА ЭТИЛЕНОКСИДА

1. Раствор для пропитывания серебром, содержащий:
(i) ионы серебра,
(ii) повышающее концентрацию серебра вещество, в качестве которого выбираются, по меньшей мере, одна соль аммония, имеющая анионный компонент, который способен подвергаться термическому разложению, или, по меньшей мере, одна аминокислота или их сочетание;
(iii) по меньшей мере, один органический амин; и
(iv) воду;
причем вышеупомянутые компоненты (i)-(iii) растворяются в вышеупомянутом растворе для пропитывания.
2. Раствор для пропитывания серебром по п. 1, дополнительно содержащий щавелевую кислоту.
3. Раствор для пропитывания серебром по п. 1, который не содержит щавелевой кислоты.
4. Раствор для пропитывания серебром по п. 1, в котором указанное повышающее концентрацию серебра вещество представляет собой, по меньшей мере, одну соль аммония, имеющую анионный компонент, который способен подвергаться термическому разложению.
5. Раствор для пропитывания серебром по п. 4, в котором вышеупомянутая соль аммония имеет анион, содержащий углерод.
6. Раствор для пропитывания серебром по п. 4, в котором указанную соль аммония выбирают из карбоксилатов аммония, карбоната аммония, бикарбоната аммония, нитрата аммония, фосфата аммония, гидрофосфата аммония и дигидрофосфата аммония.
7. Раствор для пропитывания серебром по п. 4, в котором указанная соль аммония содержит, по меньшей мере, один карбоксилат аммония.
8. Раствор для пропитывания серебром по п. 7, в котором указанный карбоксилат аммония выбирают из формиата аммония, ацетата аммония, пропионата аммония, бутирата аммония, валерата аммония, оксалата аммония, гидрооксалата аммония, малоната аммония, гидромалоната аммония, сукцината аммония, гидросукцината аммония, малеата аммония, гидромалеата аммония, фумарата аммония, гидрофумарата аммония, малата аммония, гидромалата аммония, цитрата аммония, тартрата аммония, лактат аммония, аспартата аммония и глутамата аммония.
9. Раствор для пропитывания серебром по п. 1, в котором указанное повышающее концентрацию серебра вещество представляет собой, по меньшей мере, одну аминокислоту.
10. Раствор для пропитывания серебром по п. 9, в котором указанная, по меньшей мере, одна аминокислота выбирается из глицина, аланина и валина.
11. Раствор для пропитывания серебром по п. 1, в котором указанный органический амин выбирают из алкиламинов, алкилендиаминов и алканоламинов.
12. Раствор для пропитывания серебром по п. 1, в котором указанный органический амин включает алкилендиамин.
13. Раствор для пропитывания серебром по п. 12, в котором указанный алкилендиамин включает этилендиамин.
14. Раствор для пропитывания серебром по п. 1, причем указанный раствор для пропитывания серебром содержит серебро в концентрации, составляющей, по меньшей мере, 33 мас.%.
15. Раствор для пропитывания серебром по п. 1, причем указанный раствор для пропитывания серебром содержит серебро в концентрации, составляющей, по меньшей мере, 34 мас.%.
16. Раствор для пропитывания серебром по п. 1, причем указанный раствор для пропитывания серебром содержит серебро в концентрации, составляющей, по меньшей мере, 35 мас.%.
17. Раствор для пропитывания серебром по п. 1, дополнительно содержащий вещества-промоторы, выбранные из щелочных, щелочноземельных и переходных металлы.
18. Способ изготовления катализатора, эффективно осуществляющего окислительное превращение этилена в этиленоксид, причем данный способ включает обработку огнеупорного носителя, пропитанного жидким серебросодержащим раствором, процессом обжига, причем вышеупомянутый жидкий серебросодержащий раствор содержит:
(i) ионы серебра,
(ii) повышающее концентрацию серебра вещество, в качестве которого выбираются, по меньшей мере, одна соль аммония, имеющая анионный компонент, который способен подвергаться термическому разложению, или, по меньшей мере, одна аминокислота или их сочетание;
(iii) по меньшей мере, один органический амин; и
(iv) воду;
причем вышеупомянутые компоненты (i)-(iii) растворяются в вышеупомянутом жидком серебросодержащем растворе.
19. Способ по п. 18, в котором огнеупорный носитель представляет собой оксид алюминия.
20. Способ по п. 18, в котором указанный серебросодержащий раствор дополнительно содержит щавелевую кислоту.
21. Способ по п. 18, в котором вышеупомянутый жидкий серебросодержащий раствор не содержит щавелевой кислоты.
22. Способ по п. 18, в котором указанное повышающее концентрацию серебра вещество представляет собой, по меньшей мере, одну соль аммония, имеющую анионный компонент, который способен подвергаться термическому разложению.
23. Способ по п. 22, в котором вышеупомянутая соль аммония имеет анион, содержащий углерод.
24. Способ по п. 22, в котором указанную соль аммония выбирают из карбоксилатов аммония, карбоната аммония, бикарбоната аммония, нитрата аммония, фосфата аммония, гидрофосфата аммония и дигидрофосфата аммония.
25. Способ по п. 22, в котором указанная соль аммония содержит, по меньшей мере, один карбоксилат аммония.
26. Способ по п. 25, в котором указанный карбоксилат аммония выбирают из формиата аммония, ацетата аммония, пропионата аммония, бутирата аммония, валерата аммония, оксалата аммония, гидрооксалата аммония, малоната аммония, гидромалоната аммония, сукцината аммония, гидросукцината аммония, малеата аммония, гидромалеата аммония, фумарата аммония, гидрофумарата аммония, малата аммония, гидромалата аммония, цитрата аммония, тартрата аммония, лактата аммония, аспартата аммония и глутамата аммония.
27. Способ по п. 18, в котором указанное повышающее концентрацию серебра вещество представляет собой, по меньшей мере, одну аминокислоту.
28. Способ по п. 27, в котором указаннуюя, по меньшей мере, одну аминокислоту выбирают из глицина, аланина и валина.
29. Способ по п. 18, в котором указанный органический амин выбирают из алкиламинов, алкилендиаминов и алканоламинов.
30. Способ по п. 18, в котором указанный органический амин включает алкилендиамин.
31. Способ по п. 30, в котором указанный алкилендиамин включает этилендиамин.
32. Способ по п. 18, в котором указанный жидкий серебросодержащий раствор содержит серебро в концентрации, составляющей, по меньшей мере, 33 мас.%.
33. Способ по п. 18, в котором указанный жидкий серебросодержащий раствор содержит серебро в концентрации, составляющей, по меньшей мере, 34 мас.%.
34. Способ по п. 18, в котором указанный жидкий серебросодержащий раствор содержит серебро в концентрации, составляющей, по меньшей мере, 35 мас.%.
35. Способ по п. 18, в котором указанный жидкий серебросодержащий раствор дополнительно содержит вещества-промоторы, выбранные из щелочных, щелочноземельных и переходных металлов.